Brevet FR3072386A1 — publié le 20190419

Modification enzymatique de la lignine pour sa solubilisation et applications La présente invention concerne une lignine soluble en milieu aqueux à pH supérieur ou égal à 4, typiquement obtenue par voie enzymatique en absence de solvant organique, un procédé de solubilisation enzymatique de la lignine ainsi que ses applications, en particulier pour la préparation de fibres de lignine et de fibres de carbone. Il est possible de fabriquer des fibres de carbone à partir de produits dérivés du pétrole. Cependant, il est désiré d'éviter d'utiliser des produits issus du pétrole pour des raisons économiques et écologiques, du fait de leur effet néfaste sur l'environnement. Il existe donc un besoin industriel de développer de nouveaux précurseurs de fibres de carbone, et plus généralement de matériaux carbonés, moins couteux et plus respectueux de l'environnement. La lignine est un polymère naturel disponible en grande quantité, en particulier de par les usines de transformation en pâte à papier ou cellulose. À la différence des polysaccharides, ce polymère phénolique a fait l'objet de peu de valorisation industrielle autre que les applications « lignosulfonates » et la valorisation énergétique. Les applications potentielles de la lignine sont nombreuses. En effet, la lignine présente un rendement carbone très élevé lors d'une pyrolyse. La lignine est la principale source de carbone aromatique produite dans la nature. Ainsi, la possibilité d'obtenir des fibres de carbone à partir de lignine est d'un intérêt croissant pour réduire le coût des matériaux et ne plus utiliser de dérivés du pétrole. Les lignines aujourd'hui commerciales sont essentiellement solubles dans des solvants organiques ou des solutions aqueuses alcalines très concentrées en base (pH >10). Certaines lignines sont modifiées chimiquement et fonctionnalisées pour donner des lignosulfonates qui sont solubles dans des solvants aqueux de pH neutre, acide ou légèrement basique. Mais ces lignines modifiées chimiquement présentent en général un mauvais rendement carbone lors d'une calcination. Les lignines, de façon générale, peuvent se liquéfier, ou non, à haute température. Par abus de langage on parle de lignine fusible ou infusible. Les lignines fusibles peuvent être mélangées à des polymères thermoplastiques pour être filées en voie fondu. Cependant, il est critique de stabiliser les fibres lors de la calcination en raison de la liquéfaction de la lignine. Cela rend le procédé lent, coûteux et délicat. Les lignines infusibles ne peuvent être utilisées en voie fondu. Elles peuvent cependant être filées en voie solvant, généralement en présence d'un polymère liant, typiquement du type PVA ou cellulose. Cependant, il n'existe pas à ce jour, à la connaissance des inventeurs, de procédé par voie aqueuse à pH neutre permettant de produire des fibres de lignine. 2 Ainsi, la présente invention a pour but de résoudre le problème technique consistant à fournir un précurseur de matériau carboné qui n'est pas dérivé du pétrole, et plus particulièrement pour but de fournir un précurseur d'origine naturelle. La présente invention a également pour but de résoudre le problème technique 5 consistant à fournir une nouvelle voie de synthèse de fibres de carbone. La présente invention a également pour but de résoudre le problème technique consistant à limiter l'impact négatif sur l'environnement des procédés actuels de fabrication de fibres de carbone. La présente invention a encore pour but de fournir un procédé de préparation de 10 fibres de carbone à coûts réduits. La présente invention a encore pour but de fournir un procédé de préparation de fibres de carbone par voie aqueuse. La présente invention a encore pour but de fournir un procédé de préparation de lignine par voie aqueuse pour son utilisation pour la préparation de fibres de lignine et/ou 15 de fibres de carbone. La présente invention a plus particulièrement pour but de résoudre le problème technique consistant à solubiliser la lignine. La présente invention a encore plus particulièrement pour but de résoudre le problème technique consistant à solubiliser la lignine sans solvant organique. 20 La présente invention permet de résoudre un ou plusieurs des problèmes techniques énoncés ci-dessus. Les laccases sont des enzymes à base de cuivre utilisées pour transformer la lignine par voie enzymatique en composés chimiques aromatiques de haute valeur 25 ajoutée. Néanmoins, ces enzymes ne sont actives qu'a de faibles pH (inférieur à 5)). Or, comme la lignine n'est pas très soluble en milieu acide, il est nécessaire de rajouter des solvants organiques pour la solubiliser, au détriment de l'activité de l'enzyme. Il a été découvert par les présents inventeurs qu'il est possible de solubiliser la lignine à pH neutre ou légèrement basique, et ce, sans ajout de solvant organique pour la 30 solubiliser. Cette solubilisation peut être réalisée par voie enzymatique. Ainsi la présente invention concerne un procédé pour la solubilisation de lignine comprenant la mise en contact d'une lignine avec au moins une enzyme bilirubine oxydase (BOD), en présence ou absence d'un médiateur rédox, et l'obtention d'une lignine soluble en milieu de pH supérieur ou égal à 4, de préférence supérieur ou égal à 5, 35 de préférence supérieur ou égal à 6, et encore de préférence supérieur ou égal à 7.En effet, il a été découvert que des enzymes du type bilirubine oxydase qui sont stables et 3 actives en milieu acide mais aussi en milieu neutre et basique permettent de modifier la lignine et ce de manière à la rendre soluble à pH neutre ou basique (notamment à pH 5 à 11). De plus, et avantageusement, ces bilirubines oxydases seront plus actives et plus stables que les laccases à des températures plus élevées (jusqu'à 7000). Pour autant, les 5 bilirubines oxydases peuvent aussi fonctionner dans les conditions utilisées pour les laccases. La méthode selon l'invention permet de solubiliser la lignine à pH basique, sans qu'elle ne précipite lorsque l'on redescend le pH. A l'inverse, par les méthodes classiques, si, on redescend le pH, la lignine précipite. 10 Selon une variante, la bilirubine oxydase (BOD) est d'origine fongique. Selon un mode de réalisation, la BOD utilisée dans le cadre de la présente invention est une BOD décrite dans la demande internationale WO 2012/160517 (BOD E.C. 1.3.3.5. d'origine Magnaporthe oryzae). Selon une autre variante, la BOD est d'origine bactérienne. Selon un mode de 15 réalisation, la BOD utilisée dans le cadre de la présente invention est une BOD décrite dans la demande internationale WO 2011/117839 (BOD E.C. 1.3.3.5. d'origine Bacillus pumilus). Ces deux demandes internationales WO 2011/117839 et WO 2012/160517 sont incorporées ici par référence. Ces deux demandes internationales n'envisagent toutefois 20 nullement la solubilisation de lignine. Elles envisagent uniquement la délignification de la pulpe de papier (« wood pulp » en anglais »). Typiquement, un procédé selon l'invention comprend la solubilisation de lignine dans une solution comprenant de l'eau, et de préférence un agent tampon. Selon un mode de réalisation, la lignine est du type kraft (ou lignine alcaline). On 25 parle de lignine kraft lorsqu'elle est obtenue par un procédé kraft (aussi connu comme « kraft pulping » ou processus au sulfate) qui est un processus de conversion du bois en pâte à papier. Le procédé kraft comprend le traitement de copeaux de bois avec un mélange chaud d'eau, d'hydroxyde de sodium, et de sulfure de sodium, cassant les fibres de bois et séparant la lignine et l'hémicellulose de la cellulose. Cette technique comprend 30 des étapes mécaniques et chimiques, notamment dits d'imprégnation et de cuisson. Selon un mode de réalisation, la lignine est du type organosolv. Par exemple, un agent tampon est choisi parmi un tampon borate, phosphate de sodium (NaPi) ou tout autre tampon permettant de maintenir un pH neutre à basique. La lignine dispersée dans la solution subit de préférence un traitement aux 35 ultrasons de manière à fragmenter le matériau en de petites particules qui seront à mieux de réagir avec les enzymes. 4 Ensuite, la bilirubine oxydase est ajoutée à cette solution contenant la lignine, en présence ou absence d'un médiateur rédox, puis placée dans des conditions permettant son action enzymatique sur la lignine afin de la solubiliser. Typiquement, la bilirubine oxydase est incubée à 37 °C, de préférence sous agtation et apport d'oxygène. 5 Typiquement, l'action enzymatique se déroule pendant 2 à 48 heures, de préférence pendant 10 à 24 heures. Parmi les médiateurs rédox, on peut citer par exemple le 2,2-azino-bis-[3- ethylbenzthiazoline-6-sulfonicacid] (ABTS), le 2,6-dimethoxyphenol (2,6-DMP), Syringaldazine, la bilirubine conjuguée ou non conjuguée, ou les composés d'osmiums. 10 Selon un mode de réalisation, la lignine obtenue après traitement enzymatique subit de préférence un traitement aux ultrasons de manière à optimiser et accélérer sa dissolution, et à dénaturer l'enzyme en fin d'incubation. Avantageusement, la lignine obtenue après traitement enzymatique en solvant aqueux est séparée des sels, par exemple par dialyse, ou centrifugation. 15 Selon un mode de réalisation préféré, on sépare, par exemple par centrifugation, les insolubles de la lignine soluble. La lignine soluble est présente dans le surnageant lorsqu'on utilise la centrifugation. Selon un mode de réalisation, la lignine soluble est lyophilisée. Ainsi la présente invention concerne un lyophilisat de lignine soluble. 20 Typiquement, la lignine soluble est soluble dans l'eau à une concentration allant jusqu'à 90 (3/0 en masse par rapport à la masse de la solution. La solubilité de la lignine est appréciée à température ambiante, de préférence dans une solution aqueuse, typiquement de l'eau, par microscopie et par re-dissolution spontanée de la lignine lyophilisée dans un solvant aqueux. On n'observe aucun précipité. 25 La présente invention concerne donc également une lignine soluble en milieu de pH supérieur ou égal à 4, de préférence supérieur ou égale à 5, de préférence supérieur ou égale à 6, et encore de préférence supérieur ou égale à 7, et de pH inférieur à 12, de préférence inférieur à 11, et encore de préférence inférieur à 10. Avantageusement, selon un mode de réalisation, la lignine est infusible. 30 Avantageusement, la lignine soluble est obtenue par modification par voie enzymatique. Selon un mode de réalisation, la lignine est soluble à pH supérieur ou égal à 7,5, et encore de préférence un pH supérieur ou égal à 8. Selon un mode de réalisation, la lignine est soluble sur une plage de pH allant de 8 35 à10. La lignine selon l'invention peut être soluble à un pH plus faible (plus acide). 5 Par infusible on entend que la lignine ne se liquéfie pas même en chauffant le matériau jusqu'à sa température de calcination, typiquement par exemple à 1000 °C. Ainsi, il est plus facile d'obtenir des fibres de carbone à partir de lignine infusible. Selon une variante préférée, la lignine selon la présente invention ne comprend 5 pas de groupe sulfonate. Selon une variante, la lignine selon l'invention présente un rendement carbone supérieur à 30 %, de préférence supérieur à 35 %, et encore de préférence supérieur à 39 %. Le rendement carbone est défini comme le rapport entre la masse de carbone obtenu et la masse de produit initial après traitement à haute température et sous 10 atmosphère inerte permettant la calcination du produit initial. Très avantageusement, selon l'invention, la lignine est soluble dans une solution aqueuse, et de préférence dans l'eau. Ainsi la présente invention concerne une solution à pH supérieur ou égal à 4, de préférence supérieur ou égal à 5, de préférence supérieur ou égal à 6, et encore de préférence supérieur ou égal à 7, ladite solution comprenant une 15 lignine soluble telle que définie selon la présente invention ou susceptible d'être obtenue selon le procédé défini selon la présente invention. Selon un mode de réalisation, la solution de l'invention comprend au moins 5 `)/0, et de préférence au moins 6 %, en masse de lignine soluble par rapport au poids de la masse totale de la solution. 20 Selon un mode de réalisation, le solvant de la solution comprend ou est constituée d'eau. Selon une variante, la solution de lignine soluble comprend un polymère soluble dans l'eau, par exemple un polysaccharide soluble dans l'eau. Avantageusement, le polymère soluble dans l'eau est choisi parmi les polymères formant le liant de la lignine 25 pour la préparation de fibres de lignine. Avantageusement, à titre de polymère soluble dans l'eau, on peut utiliser un alginate, un alcool polyvinylique et ses dérivés, un acide lactique et ses dérivés, un polyacrylamide et ses dérivés, un acide polyacrylique et ses dérivés, une polyvinylpyrolidone, un polyoxyethylene et ses dérivés, un polyuréthane et ses dérivés. 30 Selon un mode de réalisation, la solution comprend de 0,11 à 40 `)/0 de lignine soluble et de 0,05 à 20% d'un polymère soluble dans l'eau, par exemple d'alginate, les pourcentages étant exprimés en masse par rapport à la masse totale de la solution. Selon un mode de réalisation, la solution comprend de 0,6 à 20 % en masse de lignine et de 0,2 à 2 % en masse d'alginate. 35 L'invention concerne également un procédé de préparation de fibres de lignine. 6 Plus particulièrement, l'invention concerne de fabrication de fibres de lignine, caractérisée en ce qu'il comprend : la préparation de lignine soluble telle que définie selon l'invention ou susceptible d'être obtenue selon le procédé défini selon l'invention, 5 la mise en contact de la lignine soluble avec une solution aqueuse, éventuellement en présence d'un polymère soluble dans l'eau, la coagulation ou la réticulation de la lignine, éventuellement en présence du polymère soluble dans l'eau, avec un agent coagulant ou réticulant, et l'obtention de fibres de lignine. La préparation de fibres de lignine peut se réaliser 10 selon un procédé classique, connu de l'homme du métier. Avantageusement, selon un mode de réalisation, la présente invention permet d'utiliser un procédé de fabrication de fibres de lignine par voie aqueuse, c'est-à-dire qu'il n'est utilisé que de l'eau à titre de solvant, sans ajout de solvant organique. Ainsi, la présente invention permet de fournir un procédé de fabrication de fibres de lignine écologique. Par ailleurs, un procédé selon la 15 présente invention permet de limiter les coûts d'une production de fibres de lignine. Selon un mode de réalisation, un polymère soluble dans l'eau formant liant de la lignine pour la fabrication de fibres de lignine est ajouté dans la solution contenant la lignine soluble. On peut par exemple préparer une solution décrite précédemment comprenant un polymère soluble dans l'eau et la lignine soluble. 20 Par exemple, cette solution comprenant une lignine soluble dans l'eau et un liant soluble dans l'eau est mise en contact d'un agent réticulant ou coagulant pour former des fibres de lignine. À titre d'agent réticulant ou coagulant, on peut par exemple utiliser un sel de calcium, mais d'autres cations divalents (mg2+, mn2+, Ba2+, ou2+, l'acide borique et sels de 25 borate, le sulfate de sodium, les solvants organiques,...) peuvent être utilisés. Avantageusement, pour limiter l'impact négatif sur l'environnement, on utilise du Chlorure de Calcium comme agent réticulant avec l'alginate comme liant. Typiquement, la solution contenant la lignine et le liant est injectée dans une solution contenant un agent réticulant ou coagulant, pour former des fibres de lignine. 30 L'invention concerne donc également des fibres de lignine comprenant une lignine soluble telle que définie selon l'invention ou susceptible d'être obtenue selon le procédé défini selon l'invention et au moins un polymère soluble dans l'eau. Selon un mode de réalisation, les fibres de lignine comprennent un alginate. Avantageusement, selon un mode de réalisation, les fibres de lignine comprennent 35 une concentration massique de lignine supérieure ou égale à 60 (3/0, et de préférence supérieure ou égale à 90 (3/0 dans la fibre de lignine. 7 Selon un mode de réalisation, la fibre de lignine comprend une concentration massique de lignine supérieure ou égale à 70 %, et de préférence supérieure ou égale à 80 (3/0 dans la fibre de lignine. 5 Avantageusement, la présente invention permet aussi de fournir un procédé d'extrusion en continu de fibres de lignine. Ce procédé permet de fournir des fibres de lignine en mono ou multi filaments, homogènes, reproductibles, et à diamètre contrôlés. Selon un mode de réalisation, l'extrusion de la solution du mélange (lignine/polymère soluble) est réalisée par injection d'une quantité de solution à un débit 10 variant de 2 à 20 mL/h et encore plus préférentiellement de 8 à 15 mL/h dans un bain de coagulation contenant au moins un agent réticulant (par exemple un sel de calcium). Le diamètre de la buse d'injection peut varier en général entre 50 et 500 pm que ce soit en mono ou multi filaments. La solidification de la fibre au sein du bain de coagulation est très rapide et intervient pratiquement immédiatement après l'injection de la solution. 15 Cependant, afin d'optimiser le temps de contact et de renforcer la solidité des fibres, il est important de contrôler le débit d'injection et la vitesse d'extraction de la fibre du bain de coagulation. Ainsi le temps de contact de la solution dans le bain de coagulation varie typiquement de 10 secondes à 5 minutes environ. Selon un mode de réalisation, l'extraction de la fibre en dehors du bain de coagulation est également réalisée en continu 20 à une vitesse variant de 0.5 à 3m/min. La fibre de lignine composite est ensuite lavée, en continu, dans un bain de lavage comprenant préférentiellement de l'eau à une vitesse variant par exemple de 0,5 à 3m/min. Selon une variante, la durée de l'étape de lavage, c'est-à-dire la durée de mise en contact des fibres de lignine composite avec le bain de lavage est d'au moins 1 minute, cette durée variant préférentiellement de 1 à 3 minutes 25 environ. L'étape de séchage des fibres de lignine composite peut par exemple être réalisée par exposition des dites fibres à une température variant de 50 à 90°C, et encore plus préférentiellement de 60 à 70°C. La durée de létape de séchage peut par exemple varier de 1 à 5 minutes environ en fonction de la température de séchage utilisée. Selon un mode de réalisation préféré de l'invention, l'étape de séchage est réalisée par passage 30 continu des fibres de lignine composite entre des lampes émettant un rayonnement infrarouge ou bien par passage dans l'enceinte d'un four à gaz circulant de préférence à une vitesse de 1 à 8 m/min. Le fait de contrôler, à chaque étape de fabrication, les vitesses d'extraction de la fibre composite, permet avantageusement de produire des fibres de lignine de façon 35 reproductive et de diamètre contrôlé. De plus grâce à ces taux d'étirement contrôlés que 8 subit la fibre composite durant sa production il est possible de modifier ses propriétés physiques. Les fibres de lignine composites séchées peuvent par exemple être utilisées comme matière première et prendre la forme de mono-filaments continus, de fibres 5 courtes ou discontinues, de fils ou de nappes tissées, ou toute autre forme de fibres appropriée. Les fibres de lignine peuvent être utilisées pour différentes applications. Par exemple on peut utiliser les fibres de lignine dans le domaine des cosmétiques, de l'agro-alimentaire, comme additifs pour le ciment, ou pour former des émulsions, par exemple 10 pour la préparation d'asphalte. Les fibres de lignine peuvent en particulier être utilisées pour la fabrication de fibres de carbone. Avantageusement, les fibres de lignine obtenues présentent une concentration élevée de lignine. 15 Les propriétés mécaniques d'intérêt sont le module d'Young, la résistance à la rupture, l'allongement à la rupture, la capacitance électrochimique, la porosité, la conductivité électronique et thermique. L'invention concerne donc également un procédé de préparation de fibres de 20 carbone comprenant la calcination d'une fibre de lignine telle que définie selon l'invention ou susceptible d'être obtenue selon le procédé défini selon l'invention. Selon un mode de réalisation, le procédé de fabrication de fibres de carbone par voie aqueuse comprend : la préparation de lignine soluble telle que définie selon l'invention ou susceptible 25 d'être obtenue selon le procédé défini selon l'invention, la mise en contact de la lignine soluble avec une solution aqueuse, éventuellement en présence d'un polymère soluble dans l'eau, la coagulation ou réticulation de la lignine avec un agent coagulant ou réticulant, l'obtention de fibres de lignine, 30 éventuellement le lavage à l'eau et le séchage des fibres de lignine, la calcination des fibres de lignine, et l'obtention de fibres de carbone. La calcination se réalise typiquement à une température supérieure à 700°C, et 35 par exemple à 1000°C sous atmosphère inerte. Au-delà d'une certaine température, on 9 peut obtenir la graphitisation des fibres. Cette température se situe généralement au-delà de 2000 °C. L'invention concerne donc également des fibres de carbone susceptibles d'être 5 obtenues par un procédé tel que décrit dans la présente invention. Avantageusement, les fibres de carbone obtenues sont bio-sourcées, et ont un faible coût de production. Les fibres de carbone selon l'invention possèdent une résistance chimique, une résistance à la chaleur, une conductivité électrique et une flexibilité textile intéressantes pour des applications industrielles dans divers domaines. On peut par exemple utiliser les 10 fibres de carbone selon l'invention dans l'industrie automobile, comme charge pour plastiques, comme matériau filtrant, comme matériau pour l'élimination des poussières de gaz à haute température, comme matériau résistant électrique, comme électrode, comme matériau d'emballage, dans les matériaux composites pour l'aéronautique, l'espace, l'automobile, le sport et de façon générale toute structure devant combiner légèreté et 15 haute tenue mécanique. etc. Il n'existe pas à ce jour de fibres de carbone commerciales fabriquées à partir de lignine modifiée par voie enzymatique. La présente invention permet de fournir des fibres de carbone issues d'un procédé écologique, n'utilisant pas de solvant organique, en particulier pas de solvant toxique, ni 20 de précurseurs issus du pétrole. La présente invention permet de fournir un procédé de préparation de fibres de carbone à partir d'un procédé par voie aqueuse. Avantageusement, les fibres de lignine selon la présente invention n'étant pas fusibles, on peut éviter la délicate opération de stabilisation lors de la calcination pour la préparation de fibres de carbone. 25 L'invention représente donc un progrès important en termes de coûts de fabrication des fibres de lignine et des fibres de carbone, d'une part, et d'autre part, pour son aspect respectueux de l'environnement. L'invention permet en outre de fournir un procédé par voie aqueuse, par dissolution de la lignine infusible, avec un haut rendement carbone et permet la 30 préparation d'une solution fortement concentrée dans l'eau. Avantageusement, une lignine selon la présente invention permet d'obtenir des taux élevés de carbone lors de la calcination. Les termes «selon l'invention » définissent l'un quelconque des modes de réalisation, variantes, et caractéristiques avantageuses ou préférées, pris seuls ou selon 35 l'une quelconque de leurs combinaisons. 10 D'autres buts, caractéristiques et avantages de l'invention apparaîtront clairement à l'homme de l'art suite à la lecture de la description explicative qui fait référence à des exemples qui sont donnés seulement à titre d'illustration et qui ne sauraient en aucune façon limiter la portée de l'invention. 5 Les exemples font partie intégrante de la présente invention et toute caractéristique apparaissant nouvelle par rapport à un état de la technique antérieure quelconque à partir de la description prise dans son ensemble, incluant les exemples, fait partie intégrante de l'invention dans sa fonction et dans sa généralité. Ainsi, chaque exemple a une portée générale. 10 D'autre part, dans les exemples, tous les pourcentages sont donnés en masse, sauf indication contraire, la température est celle ambiante 20-25°C) et exprimée en degré Celsius sauf indication contraire, la pression est la pression atmosphérique (101325 Pa), sauf indication contraire. 15 11 Exemples Exemple 1 - solubilisation de lignine 2g de lignine kraft, achetée chez Sigma-Aldrich sous la référence (370959) sont 5 repris dans 100mL de tampon 50mM Borate pH9 et soniques 30 min dans les conditions suivantes : amplitude 20 °A, 0,5s ON, 0,5s OFF (Branson). 5,4mg de BOD de Bacillus pumilus sont ensuite ajoutés à cette solution est mis à 37 °C sous agitation avec un barreau aimanté à 100 tr/m et un bullage d'air comprimé à 0,1 Lmin-1, pendant 16 heures. La solution est ensuite soniquée 30 min dans les 10 conditions précédemment décrites, puis elle est dialysée dans un boudin de dialyse de 100 mL de 10 kDa, dans trois bains de 4 L d'eau mQ, le premier de 2 heures, le deuxième de 4 heures et le troisième pour la nuit. La solution est centrifugée 5 minutes à 1500 tr/mn. Le surnageant contenant la lignine soluble est lyophilisé pendant la nuit et conservé à température ambiante. 15 Exemple 2 -fabrication de fibres de lignine composite La lignine lyophilisée obtenue à l'exemple 1 est resolubilisée dans de l'eau. On y ajoute de l'alginate de sodium (Protanal LF200 FIS, FMC Corporation) pour obtenir une solution homogène, aqueuse contenant 5,67 (3/0 en masse de lignine et 0,66 (3/0 en masse 20 d'alginate. Cette solution est ensuite injectée, à une vitesse de 12m1/h dans un bain de coagulation contenant une solution de 100 mM de chlorure de calcium, à l'aide d'un pousse seringue et d'une buse de 300pm. La fibre coagulée est ensuite retirée en continu à une vitesse de 1.3m/min, puis rincée, en continu, dans un bac de lavage d'eau distillée à une vitesse de 1.7m/min. la fibre lavée de lignine composite est ensuite séchée à 60°C 25 dans un four à infrarouge à 1.7m/min puis directement mise sous forme de bobine à une vitesse de 1.8m/min. A la fin du processus de fabrication, on obtient une fibre de lignine homogène à une concentration massique de 90.9 (3/0 de lignine. Exemple 3- préparation de fibres de carbone 30 Des fibres de lignine obtenues selon l'exemple 2 sont utilisées dans cet exemple. Après calcination sous atmosphère inerte de cette fibre à 1000 °C (montée en température de 5°C/min et plateau de 30 min), une ibre de carbone est obtenue. La lignine utilisée étant infusible, il n'a pas été nécessaire de réaliser de traitement de stabilisation pour la carbonisation, rendant ainsi le procédé encore moins coûteux et plus 35 rapide que les procédés avec lignine fusible. 12 Un tel procédé selon les exemples 1 à 3 est facilement transposable à l'échelle REVENDICATIONS1.- Lignine soluble en milieu de pH supérieur ou égal à 4, de préférence supérieur ou égal à 5, de préférence supérieur ou égale à 6, et encore de préférence supérieur ou égale à 7, et de pH inférieur à 12, de préférence inférieur à 11, et encore de préférence inférieur à 10. 2.- Lignine soluble, selon la revendication 1, caractérisée en ce qu'elle est infusible. 3.- Lignine soluble, selon la revendication 1 ou 2, caractérisée en ce que la lignine soluble est obtenue par modification par voie enzymatique. 4.- Procédé pour la solubilisation de lignine caractérisé en ce qu'il comprend la mise en contact d'une lignine avec au moins une enzyme bilirubine oxydase (BOD), en présence ou absence d'un médiateur rédox, et l'obtention d'une lignine soluble en milieu de pH supérieur ou égal à 4, de préférence supérieur ou égal à 5, de préférence supérieur ou égal à 6, et encore de préférence supérieur ou égal à 7. 5.- Lyophilisat d'une lignine soluble telle que définie selon l'une quelconque des revendications 1 à 3 ou susceptible d'être obtenue selon le procédé défini selon la revendication 4. 6.- Solution à pH supérieur ou égal à 4, de préférence supérieur ou égal à 5, de préférence supérieur ou égal à 6, et encore de préférence supérieur ou égal à 7, ladite solution comprenant une lignine soluble telle que définie selon l'une quelconque des revendications 1 à 3 ou susceptible d'être obtenue selon le procédé défini selon la revendication 4. 7.- Solution, selon la revendication 6, caractérisée en ce qu'elle comprend au moins 5 (3/0, et de préférence au moins 6 (3/0, en masse de lignine soluble par rapport au poids de la masse totale de la solution. 8.- Solution, selon l'une quelconque des revendications 6 à 7, caractérisée en ce que le solvant de la solution comprend ou est constituée d'eau. 14 9.- Solution, selon l'une quelconque des revendications 7 à 8, caractérisée en ce qu'elle comprend un polymère soluble dans l'eau, et par exemple un polysaccharide soluble dans l'eau, et plus particulièrement de l'alginate. 5 10.- Fibres de lignine comprenant une lignine soluble telle que définie selon l'une quelconque des revendications 1 à 3 ou susceptible d'être obtenue selon le procédé défini selon la revendication 4 et au moins un polymère soluble dans l'eau. 11.- Fibres de lignine selon la revendication 10, caractérisée en ce qu'elle 10 comprend un alginate. 12.- Fibres de lignine selon la revendication 10 ou 11, caractérisée en ce qu'elle comprend une concentration massique de lignine supérieure ou égale à 60 (3/0, et de préférence supérieure ou égale à 90 % dans la fibre de lignine. 15 13.- Procédé de fabrication de fibres de lignine, caractérisée en ce qu'il comprend : la préparation de lignine soluble telle que définie selon l'une quelconque des revendications 1 à 3 ou susceptible d'être obtenue selon le procédé défini selon la 20 revendication 4, la mise en contact de la lignine soluble avec une solution aqueuse, éventuellement en présence d'un polymère soluble dans l'eau, la coagulation ou la réticulation de la lignine, éventuellement en présence du polymère soluble dans l'eau, avec un agent coagulant ou réticulant, et 25 l'obtention de fibres de lignine. 14.- Procédé de fabrication de fibres de carbone, caractérisé en ce qu'il comprend la calcination d'une fibre de lignine telle que définie à la revendication 12 ou susceptible d'être obtenue selon le procédé défini selon la revendication 13. 30 15.- Procédé de fabrication de fibres de carbone par voie aqueuse, caractérisé en ce qu'il comprend : la préparation de lignine soluble telle que définie selon l'une quelconque des revendications 1 à 3 ou susceptible d'être obtenue selon le procédé défini selon la 35 revendication 4, 15 la mise en contact de la lignine soluble avec une solution aqueuse, éventuellement en présence d'un polymère soluble dans l'eau, la coagulation ou réticulation de la lignine avec un agent coagulant ou réticulant, l'obtention de fibres de lignine, 5 éventuellement le lavage à l'eau et le séchage des fibres de lignine, la calcination des fibres de lignine, et l'obtention de fibres de carbone.